СТАТИСТИЧЕСКИЙ СОПОЛИМЕР ПРОПИЛЕНА И ЭТИЛЕНА, ПРИЕМЛЕМЫЙ ДЛЯ ТРУБ

1. Композиция, приемлемая для использования в трубах, которая содержит статистический сополимер пропилена и этилена, причем сополимер имеет следующие свойства:
(A) скорость течения расплава (MFR) менее чем 1 г/10 мин, измеренную в соответствии со стандартом ASTM D1238 при температуре 230°C и с нагрузкой 2,16 кг;
(B) содержание этилена от 3 до 5 мас.% статистического сополимера; и
(C) не растворимая в ксилоле фракция статистического сополимера, измеренная мокрым способом, составляет [(значение B по Кенигу) * (%mm)] ≥ 92.
2. Композиция по п. 1, в которой не растворимая в ксилоле фракция сополимера, полученная мокрым способом, дополнительно характеризуется значением В по Кенигу, которое больше или равно 0,95.
3. Композиция по любому из пп. 1 и 2, в которой (процент mm не растворимой в ксилоле фракции сополимера, полученной мокрым способом) x (значение В по Кенигу не растворимой в ксилоле фракции сополимера, полученной мокрым способом) составляет от более чем 92,0 до менее чем 100.
4. Композиция по любому из пп. 1-3, в которой содержание этилена в сополимере составляет от 3,2 до 4,2 мас.% сополимера.
5. Композиция по любому из пп. 1-4, в которой сополимер дополнительно характеризуется коэффициентом полидисперсности (PDI) более чем 4,0 и содержанием растворимых в ксилоле веществ, измеренным мокрым способом, ≤ 7,0 мас.%.
6. Композиция по любому из пп. 1-5, в которой сополимер характеризуется PDI ≥ 4,0, содержанием растворимых в ксилоле веществ, измеренным мокрым способом, ≤ 7 мас.%, значением В по Кенигу не растворимой в ксилоле фракции сополимера, полученным мокрым способом, ≥ 0,95 и процентом mm не растворимой в ксилоле фракции сополимера, полученным мокрым способом, ≥ 97.
7. Композиция по любому из пп. 1-6, в которой сополимер получен с использованием бета-зародышеобразователя.
8. Композиция по любому из пп. 1-7 в форме трубы, и причем труба имеет устойчивость к давлению по меньшей мере 700 ч по результатам испытания при температуре 90°С и давлении 5 МПа.
9. Композиция по любому из пп. 1-8, которая дополнительно характеризуется по существу отсутствием содержания фталатных композиций.
10. Композиция по любому из пп. 1-9, в которой MFR составляет от 0,1 до 0,5 г/10 мин.
11. Композиция, приемлемая для использования в трубах, которая содержит получаемый газофазной полимеризацией статистический сополимер пропилена и этилена, причем сополимер имеет: скорость течения расплава менее чем 1 г/10 мин, измеренную в соответствии со стандартом ASTM D1238 при температуре 230°C и с нагрузкой 2,16 кг; содержание растворимых в ксилоле веществ, измеренное мокрым способом, ≤ 7 мас.%; содержание этилена от 3 до 5 мас.% сополимера; и значение B по Кенигу ≥ 0,93 для не растворимой в ксилоле фракции сополимера.
12. Труба, содержащая статистический сополимер пропилена и этилена (PP-R), причем PP-R имеет: скорость течения расплава менее чем 1 г/10 мин, измеренную в соответствии со стандартом ASTM D1238 при температуре 230°C и с нагрузкой 2,16 кг; содержание растворимых в ксилоле веществ, измеренное мокрым способом, ≤ 7 мас.%; содержание этилена от 3 до 5 мас.% сополимера; и значение B по Кенигу ≥ 0,93 для не растворимой в ксилоле фракции сополимера.
13. Труба по п. 12, содержащая бета-зародышеобразующий агент.
14. Труба по любому из пп. 12 и 13, которая имеет устойчивость к давлению по меньшей мере 700 ч по результатам испытания при температуре 90°С и давлении 5 МПа.
15. Труба по любому из пп. 12-14, которая имеет устойчивость к давлению от 800 до 3500 ч.